(57)【要約】【課題】長時間、水中で駆動（変形）してもカーボンナノチューブが高分子フィルム表面から脱落することがなく、カーボンナノチューブ特有の性質を両面に有する高機能性高分子フィルムとその製造方法を提供する。【解決手段】２本の紫外線ランプ３ａ、３ｂを用いて照射して、石英セル２の中に入れた高分子フィルムの両面に各種モノマーを同時にグラフト重合し、さらに共有結合や静電気的相互作用によりcSWNTsを固定化した高分子フィルムを用いる。【選択図】図１
2008050469.tif 000002
【特許請求の範囲】
【請求項１】
高分子フィルムの両面に、アクリル酸、ジアリルジメチルアンモニウムクロリド、アクリロイルオキシエチルトリメチルアンモニウムクロリドからなるグラフト重合膜を形成したことを特徴とするグラフト重合膜付きフィルム。
【請求項２】
前記高分子フィルムは、ポリエチレン、ポリプロピレン、ポリメチルメタクリレート、ポリエチレンテレフタレート、酢酸セルロース、ポリオレフィン、ポリアクリロニトリル、ポリフッ化ビニリデン、ポリスルホン、ポリエーテル、ポリアミド、ポリイミド、ポリジメチルシロキサン、ポリカーボネート、ニトロセルロース、ポリテトラフルオロエチレン、フッ素系イオン交換膜（ナフィオン）、エチレン−プロピレン共重合体、エチレン−テトラフルオロエチレン共重合体、テトラフルオロエチレン−クロロトリフルオロエチレン共重合体のいずれか１種類からなることを特徴とする請求項１記載のグラフト重合膜付きフィルム。
【請求項３】
反応溶液と高分子フィルムとを石英セルに入れ、ホットプレートにより溶液を加熱し、紫外線を照射して反応させて前記高分子フィルムの表面にグラフト重合膜を形成するグラフト重合膜付きフィルムの製造方法において、
前記ホットプレートの上に前記石英セルを数個載置し、前記石英セルの両側に一定の距離を置いて紫外線ランプを対向するように配置して前記紫外線を照射し、且つ紫外線ランプの外側に対向するように配置した反射鏡により前記紫外線を反射させて照射することを特徴とするグラフト重合膜付きフィルムの製造方法。
【請求項４】
反応溶液と高分子フィルムとを入れる石英セルと、前記石英セルを加熱するホットプレートと、前記反応溶液と高分子フィルムに照射し反応させる紫外線ランプとからなり、前記高分子フィルムにグラフト重合膜を形成しグラフト重合膜付きフィルムを作製する光グラフト重合装置において、
前記石英セルを複数個載置し、その石英セルの両側に一定の距離を置いて紫外線ランプを対向するように配置し、且つ前記紫外線ランプの外側に反射鏡を対向するように配置したことを特徴とする光グラフト重合装置。
【請求項５】
請求項１または２記載のグラフト重合膜付きフィルムを用いて、
その表面に単層又は多層のカーボンナノチューブを固定化したことを特徴とする伸縮性高分子フィルム。
【請求項６】
請求項１または２記載のグラフト重合膜付きフィルムの表面に、共有結合または静電気的相互作用により単層又は多層のカーボンナノチューブを固定化することを特徴とする伸縮性高分子フィルムの製造方法。
【請求項７】
前記固定化の前処理として、濃硫酸と濃硝酸の混酸中にカーボンナノチューブを添加して超音波処理を行い、カーボンナノチューブの末端部や側面にカルボキシル基を形成させた切断カーボンナノチューブとし、つぎに前記切断カーボンナノチューブを純水に加えて超音波処理を行い分散溶液を作製することを特徴とする請求項６記載の伸縮性高分子フィルムの製造方法。
【請求項８】
前記共有結合は、アクリル酸をグラフト重合した高分子フィルムに、前記分散溶液、N-ヒドロキシこはく酸イミド、１-エチル-3-（3-ジメチルアミノプロピル）カルボジイミド、および10-ジアミノデカンを加えて、加熱・攪拌し、1,10-ジアミノデカンのアミノ基と、グラフト重合したポリアクリル酸及び前記切断カーボンナノチューブの末端部や側面に形成されたカルボキシル基とがアミド結合を形成して固定化させることを特徴とする請求項６または７記載の伸縮性高分子フィルムの製造方法。
【請求項９】
前記静電気的相互作用は、ジアリルジメチルアンモニウムクロリドとグラフト重合した高分子フィルムとを容器に入れ、前記切断カーボンナノチューブの分散溶液を加えて加熱・攪拌することにより固定化したことを特徴とする請求項６または７記載の伸縮性高分子フィルムの製造方法。
【請求項１０】
前記静電気的相互作用は、炭酸水素ナトリウム水溶液に前記切断カーボンナノチューブを加えて超音波処理を行い、得られた分散溶液を遠心分離し、デカンテーションにより上澄み溶液を回収して前記切断カーボンナノチューブの炭酸水素ナトリウム水溶液とし、次に、アクリロイルオキシエチルトリメチルアンモニウムクロリドがグラフト重合された高分子フィルムを前記切断カーボンナノチューブの炭酸水素ナトリウム水溶液に浸漬し、純水洗浄、減圧加熱乾燥の工程を経て固定化したことを特徴とする請求項６記載の伸縮性高分子フィルムの製造方法。
【発明の詳細な説明】
【技術分野】
【０００１】
本発明は、カーボンナノチューブ（以下、ＣＮＴと略称する。）を表面に固定化した高分子フィルムの製造方法に関し、特に、グラフト重合膜付きフィルムとその製造方法、および光グラフト重合装置、さらに伸縮性高分子フィルムとその製造方法に関する。
【背景技術】
【０００２】
ＣＮＴは、１９９１年にフラーレンの大量合成の研究中に飯島澄男氏により発見された炭素系材料であり、グラフェンシートが円筒状に丸まった形状である。（非特許文献1参照）
その直径は数nm程度で、長さは数μm程度で、アスペクト比は１０００以上と非常に大きい。そのカーボンナノチューブを高分子フィルム表面上に固定する方法として、カーボンナノチューブが分散しているエタノール溶液を高分子フィルムの両面に塗布したあと、ローラなどで押圧する方法が開示されている。（特許文献1参照）
【特許文献１】特開２００５−２２３０２５（第３−５頁、図１）
【非特許文献１】S.Iijima,Nature,３５４，ｐ．５６−５８（１９９１）
【０００３】
図４は従来の高分子フィルムの構成を示す模式断面図である。
図４において、カーボンナノチューブをエタノールなどの溶媒に分散してペースト状にし、このペーストを高分子フィルム５の両面に塗布し、乾燥させてカーボンナノチューブからなる導電層７a、７bを形成している。なお、乾燥させたあとに、高分子フィルム５の表面をローラ等で押圧することによって、カーボンナノチューブを高分子フィルム５の表面に完全に付着させ、カーボンナノチューブの一端側が高分子フィルム５の表面に食い込むようにしている。
【発明の開示】
【発明が解決しようとする課題】
【０００４】
従来のカーボンナノチューブを高分子フィルム５に固定化する方法では、カーボンナノチューブを高分子フィルム５に塗布するための付帯設備が必要であり、高分子フィルム５の両面にカーボンナノチューブを均一に塗布するには、高分子フィルム５をXY方向に動かすか、塗布する側のノズルを駆動する必要があるなど、操作が煩雑であり、装置全体が大型化してしまう問題があった。
また、カーボンナノチューブを高分子フィルム５に塗布したあと、ローラ等で押圧しただけで固定化しているため、水中で高分子フィルム５を駆動（変形）したりすると、カーボンナノチューブが容易に脱落する可能性があるなどの問題もあった。
本発明はこのような問題点に鑑みてなされたものであり、高分子フィルム５の材質に関係なく、様々な種類の高分子フィルム５の両面にカーボンナノチューブを同時に、且つ効率良く固定化できる光グラフト重合方法を提供することである。
また、カーボンナノチューブを共有結合や静電気的相互作用により固定化しているため、水中又は空気中で長時間使用してもカーボンナノチューブが高分子フィルム５の表面から脱落することは少ないので、カーボンナノチューブ特有の性質を長時間安定に維持できる高機能性高分子フィルムを提供することも目的としている。
【０００５】
上記問題を解決するため、本発明は、次のように構成したのである。
請求項１記載の発明は、グラフト重合膜付きフィルムに係り、高分子フィルムの両面に、アクリル酸、ジアリルジメチルアンモニウムクロリド、アクリロイルオキシエチルトリメチルアンモニウムクロリドからなるグラフト重合膜を形成したことを特徴とする。
請求項２記載の発明は、請求項１記載のグラフト重合膜付きフィルムにおいて、前記高分子フィルムが、ポリエチレン、ポリプロピレン、ポリメチルメタクリレート、ポリエチレンテレフタレート、酢酸セルロース、ポリオレフィン、ポリアクリロニトリル、ポリフッ化ビニリデン、ポリスルホン、ポリエーテル、ポリアミド、ポリイミド、ポリジメチルシロキサン、ポリカーボネート、ニトロセルロース、ポリテトラフルオロエチレン、フッ素系イオン交換膜（ナフィオン）、エチレン−プロピレン共重合体、エチレン−テトラフルオロエチレン共重合体、テトラフルオロエチレン−クロロトリフルオロエチレン共重合体のいずれか１種類からなることを特徴とする。
【０００６】
請求項３記載の発明は、グラフト重合膜付きフィルムの製造方法に係り、反応溶液と高分子フィルムとを石英セルに入れ、ホットプレートにより溶液を加熱し、紫外線を照射して反応させて前記高分子フィルムの表面にグラフト重合膜を形成するグラフト重合膜付きフィルムの製造方法において、前記ホットプレートの上に前記石英セルを数個載置し、前記石英セルの両側に一定の距離を置いて紫外線ランプを対向するように配置して前記紫外線を照射し、且つ紫外線ランプの外側に対向するように配置した反射鏡により前記紫外線を反射させて照射することを特徴とする。
請求項４記載の発明は、光グラフト重合装置に係り、反応溶液と高分子フィルムとを入れる石英セルと、前記石英セルを加熱するホットプレートと、前記反応溶液と高分子フィルムに照射し反応させる紫外線ランプとからなり、前記高分子フィルムにグラフト重合膜を形成しグラフト重合膜付きフィルムを作製する光グラフト重合装置において、前記石英セルを複数個載置し、その石英セルの両側に一定の距離を置いて紫外線ランプを対向するように配置し、且つ前記紫外線ランプの外側に反射鏡を対向するように配置したことを特徴とする。
請求項５記載の発明は、伸縮性高分子フィルムに係り、請求項１または２記載のグラフト重合膜付きフィルムを用いて、その表面に単層又は多層のカーボンナノチューブを固定化したことを特徴とする。
請求項６記載の発明は、伸縮性高分子フィルムの製造方法に係り、請求項１または２記載のグラフト重合膜付きフィルムの表面に、共有結合または静電気的相互作用により単層又は多層のカーボンナノチューブを固定化することを特徴とする。
請求項７記載の発明は、請求項６記載の伸縮性高分子フィルムの製造方法において、前記固定化の前処理として、濃硫酸と濃硝酸の混酸中にカーボンナノチューブを添加して超音波処理を行い、カーボンナノチューブの末端部や側面にカルボキシル基を形成させた切断カーボンナノチューブとし、つぎに前記切断カーボンナノチューブを純水に加えて超音波処理を行い分散溶液を作製することを特徴とする。
請求項８記載の発明は、請求項６または７記載の伸縮性高分子フィルムの製造方法において、前記共有結合が、アクリル酸をグラフト重合した高分子フィルムに、前記分散溶液、N-ヒドロキシこはく酸イミド、１-エチル-3-（3-ジメチルアミノプロピル）カルボジイミド、および10-ジアミノデカンを加えて、加熱・攪拌し、1,10-ジアミノデカンのアミノ基と、グラフト重合したポリアクリル酸及び前記切断カーボンナノチューブの末端部や側面に形成されたカルボキシル基とがアミド結合を形成して固定化させることを特徴とする。
請求項９記載の発明は、請求項６または７記載の伸縮性高分子フィルムの製造方法において、前記静電気的相互作用が、ジアリルジメチルアンモニウムクロリドとグラフト重合した高分子フィルムとを容器に入れ、前記切断カーボンナノチューブの分散溶液を加えて加熱・攪拌することにより固定化したことを特徴とする。
請求項１０記載の発明は、請求項６または７記載の伸縮性高分子フィルムの製造方法において、前記静電気的相互作用が、炭酸水素ナトリウム水溶液に前記切断カーボンナノチューブを加えて超音波処理を行い、得られた分散溶液を遠心分離し、デカンテーションにより上澄み溶液を回収して前記切断カーボンナノチューブの炭酸水素ナトリウム水溶液とし、次に、アクリロイルオキシエチルトリメチルアンモニウムクロリドがグラフト重合された高分子フィルムを前記切断カーボンナノチューブの炭酸水素ナトリウム水溶液に浸漬し、純水洗浄、減圧加熱乾燥の工程を経て固定化したことを特徴とする。
【発明の効果】
【０００７】
請求項１およびその従属項５〜１０記載の発明によると、さまざまな種類の高分子フィルムの両面に、アリル基を有する各種モノマーを同時にグラフト重合することができる上に、単層又は多層カーボンナノチューブをグラフト重合膜の表面に強固に固定化することができる。
請求項３の製造方法および４記載光グラフト重合装置の発明によると、２本の紫外線ランプ３a、３bで数枚の高分子フィルムの両面を同時にグラフト重合することで表面改質することができる。
【０００８】
以下、本発明の方法の具体的実施例について、図に基づいて説明する。
【実施例１】
【０００９】
図１は、本発明の光グラフト重合装置の構成を示す平面図である。
図において、高分子フィルムと反応溶液が入った二面が透明な石英セル２を数個、ホットプレート１上に紫外線が入射できるようにして置き、その石英セル２の外側の両側に一定の距離をおいて紫外線ランプ３a、３bが対向するように配置している。さらに、紫外線ランプ３a、３bの外側に矩形の反射鏡４ａ、４ｂが対向するように配置されている。そのため、数枚の高分子フィルムの両面を同時にグラフト重合することができる。
また、紫外線ランプ３ａ，３ｂの外側に光を反射するための鏡を配置しているため、石英セル２の中にある高分子フィルムに照射された光子数も増加するので、１０Ｗ程度の弱いパワーの低圧水銀ランプを用いても短時間に各種モノマーをグラフト重合することができる。なお、紫外線ランプ３ａ，３ｂに用いる紫外線ランプとしては、低圧水銀ランプの他に、超高圧水銀ランプやメタルハライドランプを用いても良いが、グラフト重合反応を短時間に終わらせるには超高圧水銀ランプを用いた方が好ましい。
【００１０】
図２は、カーボンナノチューブが固定化された高機能性高分子フィルムの構成図である。図２において、５は高分子フィルム、６（６ａ，６ｂ）はグラフト層、７（７ａ、７ｂ）は導電層である。高分子フィルム５は、ポリエチレン、ポリプロピレン、ポリメチルメタクリレート、ポリエチレンテレフタレート、酢酸セルロース、ポリオレフィン、ポリアクリロニトリル、ポリフッ化ビニリデン、ポリスルホン、ポリエーテル、ポリアミド、ポリイミド、ポリジメチルシロキサン、ポリカーボネート、ニトロセルロース、ポリテトラフクオロエチレン、フッ素系イオン交換膜（ナフィオン）、エチレン−プロピレン共重合体、エチレン−テトラフルオロエチレン共重合体、テトラフルオロエチレン−クロロトリフルオロエチレン共重合体からなる。グラフト層６ａ，６ｂは、高分子フィルム５の両面に、アクリル酸、ジアリルジメチルアンモニウムクロリドなどのアリル基を有するモノマーがグラフト重合反応して形成されている。
【００１１】
ここで、グラフト重合反応の一例を詳細に説明するが、本発明はそれらに限定されるものではない。
【００１２】
重合例１
アクリル酸又はジアリルジメチルアンモニウムクロリド（以下、DADMAcと略称する。）をグラフト重合する場合、３．５ｍＬ容量の石英セル２に約７ｍｍ×３ｍｍの大きさに切り取った高分子フィルム５を入れ、次に、０．２Ｍ−アクリル酸水溶液、又は０．４ｗｔ％−DADMAc水溶液を３．０ｍＬ、０．４ｗｔ％−AIBN水溶液を０．４ｍＬ、エタノール（99.5％）を０．１ｍＬ加え、高純度窒素ガス（９９．９９５％）により数分間バブリングして溶存酸素を取り除いた。
そして、ホットプレート1を用いて反応溶液を７０℃に加熱してから低圧水銀ランプ３ａ,３ｂを点灯させてグラフト重合反応を行った。
反応終了後、石英セル２から高分子フィルム５を取り出し、柔らかいペーパーで挟んで表面に付着している未反応のアクリル酸、DADMAｃおよびAIBNを拭き取った。
さらに、ホットスターラーを用いて７０℃に加熱した熱水（５０ｍＬ）に高分子フィルム５を入れて、約６時間攪拌して未反応のアクリル酸、DADMAc及びAIBNを除去した。
次に、高分子フィルム５を柔らかいペーパーで挟んで、表面に付着している水滴を拭き取り、減圧加熱乾燥機の中に入れて６０℃で一晩乾燥させて、アクリル酸及びDADMAcからなるグラフト層６a、６ｂを高分子フィルム５の表面に形成させた。
【００１３】
重合例２
アクリロイルオキシエチルトリメチルアンモニウムクロリド（以下、AETMAcと略称する。）をグラフト重合する場合、上記の方法と同様に、石英セル２に１．０Ｍ−AETMAc水溶液を加え、窒素ガスを３０分間バブリングして溶存酸素を取り除いた。
次に、２７ｍＭ−ベンゾフェノン/アセトン溶液に高分子フィルム５を１分間浸漬した。さらに、窒素ガスを流し続けながら超高圧水銀ランプを点灯し、７０℃で６０分間反応させた。
反応終了後、高分子フィルム５を純水が入った容器に入れ、振とう機で２４時間振とうすることで、未反応のベンゾフェノンを取り除いた。その後、減圧加熱乾燥の中に入れて、６０℃で１時間乾燥させ、さらに一晩減圧乾燥させてAETMAcからなるグラフト層６ａ、６ｂを高分子フィルム５の表面上に形成させた。
【００１４】
上記のグラフト重合反応に用いるビニルモノマーとしては、アクリル酸、ジアリルジメチルアンモニウムクロリド、アクリロイルオキシエチルトリメチルアンモニウムクロリドに限ったことではなく、アリルアミン、２−メチルアミン、Ｎ−メチルアリルアミンなどのアミン類、アリルアルコール、２−メチル−２−プロパノール、３−ブタノールなどのアルコール類、メタクリル酸、クロトン酸などのカルボン酸類、ビニル基を有するイオン性液体などを用いても良い。
ここで、高分子フィルム表面へのカーボンナノチューブの固定化について詳細に説明する。
【００１５】
固定化例１
混酸（濃硫酸：濃硝酸＝３：１）２００ｍLにカーボンナノチューブ（HiPco, CNI製）５０ｍｇを加え、バス型ソニケータ（BRANSON５５１０）を用いて４０℃で３時間、超音波処理を行い、カーボンナノチューブの末端部や側面にカルボキシル基を形成させた。これを切断カーボンナノチューブとした（以下、cSWNTsと略称する）。
次に、１０ｍｇのcSWNTsを純水１００ｍLに加え、バス型ソニケーターを用いて１時間の超音波処理を行い、cSWNTs分散溶液を作製した。そして、５０ｍLの三角フラスコに、アクリル酸をグラフト重合した高分子フィルム５を入れ、そこにcSWNTs分散溶液２０ｍL、２０ｍＭ−N-ヒドロキシこはく酸イミドを０．２ｍＬ、２０ｍＭ−1-エチル-3-（3-ジメチルアミノプロピル）カルボジイミドを０．２ｍＬ、１０ｍＭ−1,10-ジアミノデカンを０．２ｍＬ加え、ホットスターラーを用いて５０℃で３時間、加熱・攪拌すると、1,10-ジアミノデカンのアミノ基と、グラフト重合したポリアクリル酸及びcSWNTsの末端部や側面に形成されたカルボキシル基とがアミド結合を形成してcSWNTsを高分子フィルム５の表面上に固定化させることができた。
【００１６】
固定化例２
DADMAcをグラフト重合した高分子フィルム５を、５０ｍＬの三角フラスコを入れ、そこにcSWNTsの分散溶液を２０ｍＬ加えたあと、ホットスターラーを用いて５０℃で一晩、加熱・攪拌したことで、カチオン性ポリマーのPDADMAcとcSWNTsとが静電気的相互作用によりcSWNTsが高分子フィルム５の表面上に固定化した。
【００１７】
固定化例３
１０ｍＭ−炭酸水素ナトリウム水溶液５ｍＬにcSWNTsを１ｍｇ加え、バス型ソニケーターを用いて１時間超音波処理を行い、得られた分散溶液を室温にて１００００×ｇで１時間遠心分離（SIGMA3 K30 C）し、デカンテーションにより上澄み溶液を回収し、cSWNTsの炭酸水素ナトリウム水溶液を得た。次に、上記のAETMAcがグラフト重合された高分子フィルムをcSWNTs炭酸水素ナトリウム水溶液に一晩浸漬させた。純水で洗浄した後、６０℃で１時間、減圧加熱乾燥させ、さらに一晩減圧乾燥させることでカチオン性ポリマーのPAETMAcとcSWNTsとが静電気的相互作用により高分子フィルム５の表面に固定化した。
このように、アニオン性ポリマーのポリアクリル酸のカルボキシル基と、cSWNTsの末端部や側面に形成されたカルボキシル基と、エチレンジアミンや1,10−ジアミノデカンのアミノ基とがアミド結合を形成したり、カチオン性ポリマーのPDADMAcおよびPAETMAcと、cSWNTsとが静電気的相互作用することで、cSWNTsが高分子フィルム５の両面に強固に固定化されている。
以上のことから、水中で高分子フィルム５に電位を印加して駆動（変形）しても、cSWNTs高分子フィルム５の表面から脱落する可能性は少ないため、カーボンナノチューブ特有の優れた電気伝導性、熱伝導性、耐熱性、耐薬品性などの性質を様々な高分子材料の表面に長時間維持することが可能となる。
【００１８】
結  果
高分子フィルム５としてフッ素系イオン交換膜（ナフィオン）を用い、その表面上にアクリル酸及びDADMAcを７０℃で５時間、グラフト重合した時のグラフト率と、cSWNTsを固定化した後に、水による接触角を測定した結果を表1に示す。なお、表面処理していないナフィオンは未改質ナフィオン、アクリル酸をグラフト重合し、cSWNTsを固定化したナフィオンはN-AA-g-cSWNTs、ジアリルジメチルアンモニウムクロリドをグラフト重合し、cSWNTsを固定化したナフィオンはN-DADMA-g-cSWNTsと記載している。
グラフト率とは、次の定義で用いている。
・グラフト率（％）＝[(グラフト重合膜付フィルムの重量)÷（未改質ポリマーの重量）]×100
・接触角は、接触角が小さくなるほどよい。その理由は、グラフト重合膜を付着させると、親水性が大きくなり、すなわち、接触角が小さくなるので、カーボンナノチューブなどを結合し易くなるからである。
高分子フィルムは疎水性であることから水に対する接触角は大きい値（70°〜90°）となる。それがグラフト重合膜を形成すると、接触角が小さな値になり、カーボンナノチューブの末端部や側面の官能基（カルボキシル基）の効果により高分子フィルムの表面が親水性に変化したと思われる。親水性になると、水に浸漬したとき、水分子の付着量が増えるので、電位を印加した時の変位量（伸縮量）が大きくなると期待できる。
【表１】
2008050469.tif 000003
未改質のナフィオンの水による接触角は８５.２°であったのが、N-AA-g-cSWNTsでは、グラフト率４.０％の時の接触角は７０.３°となり、グラフト率が８.０％に向上すると、接触角は６７.８°に低下し、N-AA-g-cSWNTsの表面が未改質ナフィオンよりも親水性に変化している。
また、N-DADMA-g-cSWNTsにおいても、グラフト率１２.８％の時の接触角は６５.８°となり、グラフト率が１５.２％に向上すると接触角は６３.１°となり、N-DADMA-g-cSWNTsの表面がさらに親水性に変化している。
これらは、アニオン性又はカチオン性モノマーのグラフト率が向上すると、高分子フィルム５の表面へのcSWNTsの固定化量も増えるので、それに伴い高分子フィルム５の表面に存在するカルボキシル基の数も増えるため、ナフィオン表面が疎水性から親水性に変化したものと思われる。
さらに、図３は走査型電子顕微鏡のＳＥＭ写真である。
図３（ａ）は、ジアリルジメチルアンモニウムクロリドをグラフト重合し、静電気的相互作用によりcSWNTsを固定化した高分子フィルム５表面のＳＥＭ写真である。図３（ｂ）は図３（ａ）の一部の拡大図である。ＳＥＭ写真を見ると、cSWNTsに由来する糸状の像が確認できる。その直径は18〜87nmであることから、カーボンナノチューブがバンドルを形成した状態で高分子フィルム５の表面に固定化していると思われる。
【産業上の利用可能性】
【００１９】
本発明の高機能性高分子フィルムは、電圧を印加することで伸縮するアクチュエータ素子や各種センサー材料としての用途に適用できる。
【図面の簡単な説明】
【００２０】
【図１】本発明の光グラフト重合装置の構成を示す図である。
【図２】本発明の高機能性高分子フィルムの構成を示す模式断面図である。
【図３】本発明の高分子フィルムの表面状況を示す走査型電子顕微鏡写真である。
【図４】従来の高分子フィルムの構成を示す模式断面図である。
【符号の説明】
【００２１】
１  ホットプレート
２  石英セル
３ａ、３ｂ  低圧水銀ランプ
４ａ、４ｂ  反射鏡
５  高分子フィルム
６ａ、６ｂ  グラフト層
７ａ、７ｂ  導電層
【図１】
2008050469.tif 000004
【図２】
2008050469.tif 000005
【図４】
2008050469.tif 000006
【図３】
2008050469.tif 000007